(57)【要約】  捲縮型複合纎維の不織布及びその積層体、並びにその物品に係り、該捲縮型複合纎維の不織布は、第１プロピレン系重合体成分と第２プロピレン系重合体成分とを含む捲縮型複合纎維の不織布であって、第１プロピレン系重合体成分及び第２プロピレン系重合体成分は、示差走査熱量計（ＤＳＣ）で測定される第１プロピレン系重合体成分の融点が、第２プロピレン系重合体成分の融点より、３０℃以上高く、第１プロピレン系重合体成分と第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、第１プロピレン系重合体成分／第２プロピレン系重合体（重量比）で表示される成分比が、５０／５０ないし１０／９０である。
2021518886.tif 000002
【特許請求の範囲】
【請求項１】
第１プロピレン系重合体成分と第２プロピレン系重合体成分とを含む捲縮型複合纎維の不織布であって、
前記第１プロピレン系重合体成分及び前記第２プロピレン系重合体成分は、示差走査熱量計（ＤＳＣ）で測定される前記第１プロピレン系重合体成分の融点が、前記第２プロピレン系重合体成分の融点より、３０℃以上高く、前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、前記第１プロピレン系重合体成分／前記第２プロピレン系重合体（重量比）で表示される成分比が、５０／５０ないし１０／９０である捲縮型複合纎維の不織布。
【請求項２】
前記第１プロピレン系重合体成分及び前記第２プロピレン系重合体成分は、それぞれ互いに独立して、プロピレン単独重合体、プロピレン・エチレン共重合体、ポリプロピレンにエチレンが共重合されたエラストマー系ランダム共重合体、プロピレン・エチレン・ブチレン三元重合体、またはそれらの組み合わせを含む、請求項１に記載の捲縮型複合纎維の不織布。
【請求項３】
前記不織布は、炭素数５ないし２５の脂肪酸アミドを、前記不織布全体重量対比で、０．０１ないし３重量％の含量でさらに含む、請求項１に記載の捲縮型複合纎維の不織布。
【請求項４】
前記不織布は、エンボシング部及び非エンボシング部を含み、前記エンボシング部は、オープンエンボシングタイプであり、同一でもあったり、異なったりする間隔で、連続して配列された複数個の単位エンボシングパターン部を含む、請求項１に記載の捲縮型複合纎維の不織布。
【請求項５】
前記単位エンボシングパターン部は、下記形状を有する、請求項４に記載の捲縮型複合纎維の不織布：
【化１】
2021518886.tif 000008
【請求項６】
前記単位エンボシングパターン部に含まれたそれぞれのエンボシングパターンは、面積が０．２ないし０．７ｍｍ２である、請求項４に記載の捲縮型複合纎維の不織布。
【請求項７】
前記不織布は、ボンディング率が１３％以下である、請求項４に記載の捲縮型複合纎維の不織布。
【請求項８】
前記捲縮型複合纎維は、モノ型、芯鞘型、サイドバイサイド型またはサンドイッチ型の複合纎維である、請求項１に記載の捲縮型複合纎維の不織布。
【請求項９】
前記不織布は、スパンボンド不織布である、請求項１に記載の捲縮型複合纎維の不織布。
【請求項１０】
少なくとも２層以上の層構成を有する不織布積層体であり、そのうち少なくとも１層が請求項１ないし９のうちいずれか１項に記載の捲縮型複合纎維の不織布である不織布積層体。
【請求項１１】
前記不織布は、スパンボンド不織布であり、前記スパンボンド不織布４枚が積層されてなるものであり、均一度（ＣＶ％）が３％以下である、請求項１０に記載の不織布積層体。
【請求項１２】
前記不織布積層体は、厚みが０．０２ｍｍ以上であり、クリンプ数が１０個／１０ｍｍ以上であり、ボンディング率が１３％以下であり、各エンボシングパターンのボンディング領域のＭＤ剛軟度が５０ｍｍ以下である、請求項１１に記載の不織布積層体。
【請求項１３】
請求項１０ないし１２のうちいずれか１項に記載の不織布積層体を含む物品。
【請求項１４】
前記物品は、おむつ、吸収用品、排便用品、支持層またはトップシートである、請求項１３に記載の物品。
【請求項１５】
前記物品がおむつである場合、前記不織布積層体は、親水剤含浸量（ＯＰＵ）が０．７％以下であり、前記不織布積層体が前記おむつのトップシート層に適用されたとき、 前記物品は、３ｓｅｃ以下の水の吸収速度を有する、請求項１４に記載の物品。
【発明の詳細な説明】
【技術分野】
【０００１】
本発明は、捲縮型複合纎維の不織布及びその積層体、並びにその物品に係り、さらに詳細には、ソフト性及びバルキー性が向上された捲縮型複合纎維の不織布及びその積層体、並びにその物品に関する。
【背景技術】
【０００２】
不織布は、ウェブの形成方法及び結合方法により、最終物性が決定される。
【０００３】
既存のスパンボンド不織布の製造時、ウェブ形成は、単独紡糸または芯鞘型複合紡糸を介し、ウェブが形成される。そのように形成されたウェブは、クリンプがない単純な構造を有することになり、加熱カレンダーによって結合され、薄い形態の不織布を形成することになる。
【０００４】
薄い形態の不織布は、おむつ製造時、トップシート用及びバックシート用として使用されるが、カーディング（carding）によってウェブを形成し、熱風で結合させた単繊維エアスルー不織布に比べ、バルキー性が顕著に低く、ソフト性が低下してしまうという問題点がある。
【０００５】
また、ウェブ形成時、クリンプ付与がなされず、バルキー性が落ち、おむつ製造時、赤ちゃんの尻皮膚に直接当接する面積が大きく、不織布ラミネーティング時、ＡＤＬ層（acquisition distribution layer）との間に余裕空間がなく、排尿時、小便が一部トップシートに残り、赤ちゃんの尻をただれさせたり、発疹を誘発させたりする問題点がある。また、おむつ外部に小便が漏れてしまう問題点もある。
【発明の概要】
【発明が解決しようとする課題】
【０００６】
本発明の一具現例は、ソフト性及びバルキー性が向上された捲縮型複合纎維の不織布を提供する。
【０００７】
本発明の他の具現例は、前記捲縮型複合纎維の不織布を２枚以上含む不織布積層体を提供する。
【０００８】
本発明のさらに他の具現例は、前記不織布積層体を含む物品を提供する。
【課題を解決するための手段】
【０００９】
本発明の一側面は、
第１プロピレン系重合体成分と第２プロピレン系重合体成分とを含む捲縮型複合纎維の不織布であって、前記第１プロピレン系重合体成分及び前記第２プロピレン系重合体成分は、示差走査熱量計（ＤＳＣ）で測定される前記第１プロピレン系重合体成分の融点が、前記第２プロピレン系重合体成分の融点より３０℃以上高く、前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、前記第１プロピレン系重合体成分／前記第２プロピレン系重合体（重量比）で表示される成分比が、５０／５０ないし１０／９０である捲縮型複合纎維不織布を提供する。
【００１０】
前記第１プロピレン系重合体成分及び前記第２プロピレン系重合体成分は、それぞれ互いに独立して、プロピレン単独重合体、プロピレン・エチレン共重合体、ポリプロピレンにエチレンが共重合されたエラストマー系ランダム共重合体、プロピレン・エチレン・ブチレン三元重合体、またはそれらの組み合わせを含んでもよい。
【００１１】
前記不織布は、炭素数５ないし２５の脂肪酸アミドを、前記不織布全体重量対比で、０．０１ないし３重量％の含量でさらに含んでもよい。
【００１２】
前記不織布は、エンボシングブ及び非エンボシング部を含み、前記エンボシング部は、オープンエンボシングタイプであり、同一でもあったり、異なったりする間隔で、連続して配列された複数個の単位エンボシングパターン部を含んでもよい。
【００１３】
前記単位エンボシングパターン部は、下記形状を有することができる：
【００１４】
【化１】
2021518886.tif 000003
【００１５】
前記単位エンボシングパターン部に含まれたそれぞれのエンボシングパターンは、面積が０．２ないし０．７ｍｍ２でもある。
【００１６】
前記不織布は、ボンディング率が１３％以下でもある。
【００１７】
前記捲縮型複合纎維は、モノ型、芯鞘型、サイドバイサイド型またはサンドイッチ型の複合纎維でもある。
【００１８】
前記不織布は、スパンボンド不織布でもある。
【００１９】
本発明の他の側面は、
少なくとも２層以上の層構成を有する不織布積層体であり、そのうち少なくともなくとも１層が、前記捲縮型複合纎維の不織布である不織布積層体を提供する。
【００２０】
前記不織布は、スパンボンド不織布であり、前記不織布積層体は、前記スパンボンド不織布４枚が積層されてなるものであり、均一度（ＣＶ％）が３％以下でもある。
【００２１】
前記不織布積層体は、厚みが０．０２ｍｍ以上であり、クリンプ数が１０個／１０ｍｍ以上であり、ボンディング率が１３％以下であり、各エンボシングパターンのボンディング領域のＭＤ剛軟度が５０ｍｍ以下でもある。
【００２２】
本発明のさらに他の側面は、
前記不織布積層体を含む物品を提供する。
【００２３】
前記物品は、おむつ、吸収用品、排便用品、支持層またはトップシートでもある。
【００２４】
前記物品がおむつである場合、前記不織布積層体は、親水剤含浸量（ＯＰＵ）が０．７％以下であり、前記不織布積層体が前記おむつのトップシート層に適用されたとき、前記物品は、３ｓｅｃ以下の水の吸収速度を有する。
【発明の効果】
【００２５】
本発明の一具現例による捲縮型複合纎維の不織布は、クリンプ形態が鮮明であり、形態安定性にすぐれ、優秀なソフト性及びバルキー性を持つことができる。
【００２６】
従って、前記捲縮型複合纎維の不織布を含むおむつは、着用者の皮膚を傷つけたり、発疹を起こさせたりしないのである。
【図面の簡単な説明】
【００２７】
【図１】本発明の一具現例による捲縮型複合纎維の不織布のエンボシングパターンを示す部分図である。
【図２】実施例及び比較例で使用された捲縮型複合纎維の一断面図である。
【図３】実施例１で製造された捲縮型複合纎維の不織布のエンボシングパターンを示す部分図である。
【発明を実施するための形態】
【００２８】
以下、本発明の一具現例による捲縮型複合纎維の不織布について詳細に説明する。
【００２９】
本発明の一具現例による捲縮型複合纎維（以下、簡単に「複合纎維」とする）の不織布は、第１プロピレン系重合体成分と第２プロピレン系重合体成分とを含む。
【００３０】
前記第１プロピレン系重合体成分及び前記第２プロピレン系重合体成分は、（ｉ）示差走査熱量計（ＤＳＣ）で測定される前記第１プロピレン系重合体成分の融点が、前記第２プロピレン系重合体成分の融点より３０℃以上高く、（ｉｉ）前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、（ｉｉｉ）前記第１プロピレン系重合体成分／前記第２プロピレン系重合体（重量比）で表示される成分比が、５０／５０ないし１０／９０である。
【００３１】
例えば、前記第１プロピレン系重合体成分の融点は、前記第２プロピレン系重合体成分の融点より、３０℃ないし６０℃、または３０℃ないし１００℃も高い。
【００３２】
例えば、前記溶融指数の比（第２成分／第１成分）は、１．７ないし２．０、１．７ないし３．０、または１．７ないし４．０でもある。
【００３３】
前記第１プロピレン系重合体成分及び前記第２プロピレン系重合体成分が、前記条件（ｉ）ないし（ｉｉｉ）をいずれも満足することにより、前記複合纎維は、捲縮性を有することになり、該複合纎維で構成された不織布は、優秀なソフト性及びバルキー性を有することができる。
【００３４】
前記第１プロピレン系重合体成分及び前記第２プロピレン系重合体成分は、前記複合纎維の断面内において、実質的にそれぞれの領域を占めるように配列され、長手方向に沿って連続して伸長され、前記第１プロピレン系重合体成分及び前記第２プロピレン系重合体成分のうち少なくとも一成分は、前記複合纎維の長手方向に沿い、連続して周縁部表面の少なくとも一部を形成することができる。
【００３５】
前記第１プロピレン系重合体成分及び前記第２プロピレン系重合体成分は、それぞれ互いに独立して、プロピレン単独重合体、プロピレン・エチレンランダム共重合体、ポリプロピレンにエチレンが共重合されたエラストマー系ランダム共重合体、プロピレン・エチレン・ブチレン三元重合体、またはそれらの組み合わせを含んでもよい。
【００３６】
前記プロピレン・エチレンランダム共重合体は、１０ないし３０モル％のエチレン単位成分の含量、及び１０ないし２００ｇ／１０分のＭＦＲ（melt flow rate）を有することができる。また、前記エチレン単位成分の含量は、１３Ｃ−ＮＭＲスペクトル測定法によって求められる。
【００３７】
一例として、前記エラストマー系ランダム共重合体が、前記第１プロピレン系重合体成分に、１０ないし３０重量％の比率で含まれてもよい。
【００３８】
他の例として、前記プロピレン・エチレン・ブチレン三元重合体が、前記第１プロピレン系重合体成分に、１０ないし３０重量％の比率で含まれてもよい。
【００３９】
さらに他の例として、前記エラストマー系ランダム共重合体及び前記プロピレン・エチレン・ブチレン三元重合体が、前記第１プロピレン系重合体成分に、１０ないし３０重量％の比率で含まれてもよい。
【００４０】
さらに具体的には、前記第１プロピレン系重合体成分及び前記第２プロピレン系重合体成分のうち少なくとも一成分は、プロピレンの単独重合体；プロピレンを主要構造単位成分にして、それと、エチレン、１−ブテン、１−ペンテン、１−ヘキセン、１−オクテン、４−メチル−１−ペンテンのような炭素数２ないし２０、例えば、炭素数２ないし８のα−オレフインのうち１種または２種以上との共重合体；またはそれらの組み合わせを含んでもよい。
【００４１】
特に、優秀なソフト性及びバルキー性を有する複合纎維の不織布を得ることができるという点において、前記第１プロピレン系重合体成分は、プロピレン単独重合体７０〜９０重量％と、前記エラストマー系ランダム共重合体または前記プロピレン・エチレン・ブチレン三元重合体１０〜３０重量％との混合物であり、前記第２プロピレン系重合体成分は、プロピレン単独重合体でもある。
【００４２】
前記第１プロピレン系重合体成分の融点は、１２０ないし１７５℃の範囲でもあり、前記第２プロピレン系重合体成分の融点は、１１０ないし１５５℃の範囲でもある。また、前述の２成分の融点差は、前述のように、３０℃以上、３０℃ないし６０℃、または３０℃ないし１００℃の範囲でもある。
【００４３】
前述のようなプロピレン系重合体は、高立体規則性重合触媒を使用して製造することができる。
【００４４】
前記高立体規則性重合触媒は、ジエステル成分の触媒、スクシネート成分の触媒、メタロセン触媒、またはそれらの組み合わせを含んでもよい。
【００４５】
前記複合纎維を含む不織布は、特別な装置を使用せず、通常の複合溶融紡糸法で得ることができるが、例えば、生産性にすぐれるスパンボンディング法によって製造されたスパンボンド不織布でもある。
【００４６】
以下、該スパンボンド不織布の製造方法について詳細に説明する。
【００４７】
まず、複合纎維の一方領域を形成する前記第１プロピレン系重合体成分と、他方領域を形成する前記第２プロピレン系重合体成分とをそれぞれ別個に押出機などで溶融し、所望する纎維構造を形成して吐出するように構成された複合紡糸ノズルを有する紡糸口金から各溶融物を吐出させ、複合長纎維を放出させる。
【００４８】
その後、前記放出された長纎維を、冷却用空気によって冷却し、さらに延伸用空気によって張力を加え、所定纎度を有させ、そのまま捕集ベルト上に捕集し、所定厚に堆積させる。
【００４９】
その後、交絡処理として、ニードルパンチ、ウォータージェット、超音波などの手段を利用する方法、加熱エンボシングロールを利用するエンボシング加工、または高温通気によって熱融着する方法により、後加工が進められる。
【００５０】
本発明の一具現例においては、前記不織布は、エンボシング加工によって熱融着されて形成されたものでもある。
【００５１】
前記エンボシング加工は、ボンディング率（すなわち、エンボシング面積率）が１３％以下であり、非エンボシング単位面積が０．２ｍｍ２以上、例えば、０．２ないし０．７ｍｍ２の条件においても行われる。ここで、非エンボシング単位面積とは、四方がエンボシング部で取り囲まれた最小単位の非エンボシング部において、エンボシングに内接する四角形の最大面積を意味する。当該範囲の条件でもってエンボシング加工を行えば、必要な不織布強度を維持したまま、さらにバルキー性が高い不織布を得ることができる。
【００５２】
ボンディング率及び非エンボシング単位面積は、エンボシングパターンを変更することによっても調節される。
【００５３】
前記エンボシング加工の結果、前記不織布は、エンボシング部及び非エンボシング部を含み、前記エンボシング部は、オープンエンボシングタイプであり、同一でもあったり、異なったりする間隔で、連続して配列された複数個の単位エンボシングパターン部を含んでもよい。
【００５４】
前記単位エンボシングパターン部は、下記形状を有することができる：
【００５５】
【化２】
2021518886.tif 000004
【００５６】
前記不織布の繊度及び基本重量は、用途によっても適切に選択されるが、一般的に纎度は、１．０ないし２．５デニール、例えば、０．７ないし２．０デニールであり、基本重量は、１５ないし１００ｇ／ｍ２、例えば、７ないし３０ｇ／ｍ２でもある。
【００５７】
また、前記単位エンボシングパターン部に含まれたそれぞれのエンボシングパターンは、面積が０．２ないし０．７ｍｍ２でもある。
【００５８】
前記複合纎維の不織布は、炭素数５ないし２５の脂肪酸アミドを、前記不織布全体重量対比で、０．０１ないし３重量％の含量でさらに含んでもよい。
【００５９】
前記脂肪酸アミドは、スリップ剤としての役割を遂行することができる。
【００６０】
前記脂肪酸アミドは、オレイン酸アミド、エルカ酸アミド、ステアリン酸アミド、またはそれらの組み合わせを含んでもよい。
【００６１】
前記複合纎維は、前記第１プロピレン系重合体成分及び前記第２プロピレン系重合体成分以外に、本発明の目的を損傷させない範囲において、必要により、その他成分を含んでもよい。前記その他成分は、公知された耐熱安定剤、耐候安定性、各種安定剤、帯電防止剤、アンチブロッキング剤、防曇剤、充填剤、染料、顔料、天然油、合成油、ワックス、またはそれらの組み合わせを含んでもよい。
【００６２】
前記安定剤は、２，６−ジ−ｔ−ブチル−４−メチルフェノール（ＢＨＴ）のような老化防止剤；テトラキス［メチレン−３−（３，５−ジ−ｔ−ブチル−４−ヒドロキシフェニル）プロピオネート］メタン、β−（３，５−ジ−ｔ−ブチル−４−ヒドロキシフェニル）プロピオン酸アルキルエステル、２，２’−オキサミドビス［エチル−３−（３，５−ジ−ｔ−ブチル−４−ヒドロキシフェニル）プロピオネートのようなフェノール系酸化防止剤；ステアリン酸亜鉛、ステアリン酸カルシウム、１，２−ヒドロキシステアリン酸カルシウムのような脂肪酸金属塩；モノステアリン酸グリセリン、ジステアリン酸グリセリン、ペンタエリトリトールモノステアレート、ペンタエリトリトールジステアレート、ペンタエリトリトールトリステアレートのような多価アルコール脂肪酸エステル；またはそれらの組み合わせを含んでもよい。
【００６３】
前記充填剤は、シリカ、規藻土、アルミナ、酸化チタン、酸化マグネシウム、軽石粉、軽石バルーン、水酸化アルミニウム、水酸化マグネシウム、塩基性炭酸マグネシウム、白雲石、硫酸カルシウム、チタン酸カリウム、硫酸バリウム、亜硫酸カルシウム、滑石、クレイ、雲母、石綿、ケイ酸カルシウム、モンモリロナイト、ベントナイト、グラファイト、アルミニウム粉、硫化モリブデン、またはそれらの組み合わせを含んでもよい。
【００６４】
前述のプロピレン系重合体と、必要によって使用される前記その他成分は、公知された方法を利用して混合することができる。
【００６５】
前記複合纎維は、モノ型（mono）、芯鞘型（core/sheath）、サイドバイサイド型（side-by-side）またはサンドイッチ型（sandwitch）の複合纎維でもある。
【００６６】
以下、本発明の一具現例による不織布積層体について詳細に説明する。
【００６７】
本発明の一具現例による不織布積層体は、少なくとも２層以上の層構成を有する積層体であり、そのうち少なくとも１層が前述の不織布でもある。
【００６８】
前記不織布積層体は、前述の不織布のうちスパンボンド不織布を含んでもよい。
【００６９】
また、前記不織布積層体は、前記スパンボンド不織布４枚が積層されてなるものでもあり、その場合、前記不織布積層体は、均一度（ＣＶ％）が３％以下でもある。本明細書において「均一度（ＣＶ％）」は、不織布積層体を１ｍ２の大きさに切断し、３０枚の試験片を作った後、前記３０枚の試験片の重量偏差を、前記複数枚の試験片の平均重量で除した値の百分率を意味する。
【００７０】
前記スパンボンド不織布４枚が積層されてなる前記不織布積層体は、厚みが０．０２ｍｍ以上であり、クリンプ数が１０個／１０ｍｍ以上であり、ボンディング率が１３％以下であり、前記不織布積層体のソフト性を示すＭＤ剛軟度（ＭＤ stiffness）が４０ｍｍ以下でもある。本明細書において、「ＭＤ剛軟度」は、不織布積層体の機械方向屈曲変形（すなわち、不織布積層の反り程度）を意味する。
【００７１】
以下、本発明の一具現例による物品について詳細に説明する。
【００７２】
本発明の一具現例による物品は、前述の不織布積層体を含む。
【００７３】
前記物品は、おむつ、吸収用品、排便用品、支持層（support layer）またはトップシート（top sheet）でもある。
【００７４】
前記物品がおむつである場合、前記不織布積層体は、親水剤含浸量（ＯＰＵ：oil pick-up）が０．７％以下であり、前記おむつのトップシート層に適用されたとき、水の吸収速度が３ｓｅｃ以下でもある。
【００７５】
前記親水剤含浸量（ＯＰＵ）は、下記数式１によっても計算される。
【００７６】
［数式１］
ＯＰＵ（％）＝（Ｗ１−Ｗ０）／Ｗ０Ｘ１００
【００７７】
数式１で、Ｗ０は、親水剤を含まない不織布積層体の重さであり、Ｗ１は、親水剤を含む不織布積層体の重さである。また、前記親水剤は、濃度が１５重量％であるポリジメチルシロキサン（polydimethylsiloxane）の水懸濁液である。
【実施例】
【００７８】
以下、実施例を介し、本発明をさらに詳細に説明する。本実施例は、本発明についてさらに具体的に説明するためのものであり、本発明の範囲は、それら実施例に限定されるものではない。
【００７９】
実施例１〜６、及び比較例１〜５
第１プロピレン系重合体成分（Ａ）、第２プロピレン系重合体成分（Ｂ）及びエルカ酸アミドスリップ剤を使用し、スパンボンディング法により、複合溶融紡糸を実施し、図２の構成を有するサイドバイサイド型複合纎維を捕集面上に堆積させ、図１に図示されたエンボシングパターンにより、上部温度が１４６℃であり、下部温度が１４４℃に加熱されたカレンダーロールを使用し、エンボシング加工を施し、捲縮型複合纎維を含む不織布を製造した。前記第１プロピレン系重合体成分（Ａ）及び前記第２プロピレン系重合体成分（Ｂ）の種類、物性及び含量比、エルカ酸アミドスリップ剤の含量、及びエンボシングパターンの特性を、下記表１に示した。下記表１において、ＭＦＲは、ＡＳＴＭ Ｄ１２３８により、温度２３０℃、荷重２．１６ｋｇの条件下で測定された溶融指数を意味し、スリップ剤含量は、不織布全体重量対比における重量を意味する。
【００８０】
【表１】
2021518886.tif 000005
【００８１】
前記表１において、ＰＡ１ないしＰＡ７、及びＰＢは、それぞれ下記のところを意味する。
【００８２】
（１）ＰＡ１：プロピレン単独重合体（ＬＧ化学、Ｈ７７００）７０重量％、及びポリプロピレンにエチレンが共重合されたエラストマー系ランダム共重合体（ＬＧ化学、Ｔ−７７００）３０重量％の混合物
【００８３】
（２）ＰＡ２：プロピレン単独重合体（ＬＧ化学、Ｈ７７００）６０重量％、及びポリプロピレンにエチレンが共重合されたエラストマー系ランダム共重合体（ＥＸＸＯＮ、ＶＩＳＴＡＭＡＸＸ ７０２０）４０重量％の混合物
【００８４】
（３）ＰＡ３：プロピレン単独重合体（ＬＧ化学、Ｈ７７００）４０重量％、及びポリプロピレンにエチレンが共重合されたエラストマー系ランダム共重合体（ＤＯＷ、ＶＥＲＳＩＦＹ ４２００）６０重量％の混合物
【００８５】
（４）ＰＡ４：プロピレン単独重合体（ＬＧ化学、Ｈ７７００）７０重量％、及びポリプロピレンにエチレンが共重合されたエラストマー系ランダム共重合体（ＬＧ化学、Ｔ−７７００）３０重量％の混合物
【００８６】
（５）ＰＡ５：プロピレン単独重合体（ＬＧ化学、ＭＨ７７００）７０重量％、及びポリプロピレンにエチレンが共重合されたエラストマー系ランダム共重合体（ＬＧ化学、Ｔ−７７００）３０重量％の混合物
【００８７】
（６）ＰＡ６：プロピレン単独重合体（ＬＧ化学、ＭＨ７７００）６０重量％、及びポリプロピレンにエチレンが共重合されたエラストマー系ランダム共重合体（ＬＧ化学、Ｔ−７７００）４０重量％の混合物
【００８８】
（７）ＰＡ７：プロピレン単独重合体（ＬＧ化学、Ｈ７７００）７０重量％、及びポリプロピレンにエチレンが共重合されたエラストマー系ランダム共重合体（ＬＧ化学、Ｔ−７７００）３０重量％の混合物
【００８９】
（８）ＰＢ：プロピレン単独重合体（ＰＭＣ、Ｈ５６２Ｔ）
【００９０】
評価例１：スパンボンド不織布の物性評価
前記実施例１〜６、及び比較例１〜５で製造されたそれぞれのスパンボンド不織布の物性を、下記のような方法で評価し、その結果を下記表２に示した。
【００９１】
（１）単位面積当たり重さ（重量：ｇ／ｍ２）：ＡＳＴＭ Ｄ ３７７６−１９８５によって測定した。
【００９２】
（２）引っ張り強度：引っ張り強伸度機（Instron）測定設備を利用し、ＫＳＫ ０５２０法により、試験片の幅５ｃｍ、その間隔１０ｃｍ、引っ張り速度５００ｍｍ／ｍｉｎの条件で、引っ張り試験を行い、最大引っ張り荷重を求めた。
【００９３】
（３）引っ張り伸度：前記（２）の方法で測定した最大伸長時の伸度を求めた。
【００９４】
（４）厚み（ｍｍ）：ＫＳＫ ０５０６の方法によって測定した。
【００９５】
（５）クリンプ数：顕微鏡を利用し、１０ｍｍ範囲内のフィラメントクリンプの個数を直接測定した。
【００９６】
（６）紡糸性：溶融紡糸時、フィラメント揺れを肉眼で観察し、ポリマードリップ（drip）は、欠点検出器で検出した。
【００９７】
【表２】
2021518886.tif 000006
【００９８】
前記表２を参照すれば、実施例１〜６で製造された捲縮型複合纎維の不織布は、比較例１〜５で製造された捲縮型複合纎維の不織布対比で、厚みが厚く、クリンプ数が多く、引っ張り強度（ＭＤ：machine direction）、引っ張り強度（ＣＤ：cross direction）、引っ張り伸度（ＭＤ：machine direction）、引っ張り伸度（ＣＤ：cross direction）及び紡糸性のようなその他物性は、すぐれているか、あるいは互いに類似していると分かった。
【００９９】
図３は、実施例１で製造された捲縮型複合纎維の不織布のエンボシングパターンを示す部分図である。
【０１００】
図３を参照すれば、実施例１で製造された捲縮型複合纎維の不織布は、約２０枚／１０ｍｍのクリンプ数を有すると分かった。
【０１０１】
評価例２：スパンボンド不織布で構成された不織布積層体の物性評価
前記実施例１〜６、及び比較例１〜５で製造されたそれぞれのスパンボンド不織布を４枚ずつ積層し、不織布積層体を製造した。その後、前記各不織布積層体の物性を、下記のような方法で評価し、その結果を下記表３に示した。
【０１０２】
（１）均一度（ＣＶ％）：不織布積層体を１ｍ２の大きさに切断し、３０枚の試験片を作った後、前記３０枚の試験片の重量偏差を、前記複数枚の試験片の平均重量で除した値の百分率で求めた。均一度（ＣＶ％）値が小さいほど均一度にすぐれるということを意味する。
【０１０３】
（２）厚み（ｍｍ）：ＫＳＫ ０５０６の方法によって測定した。
【０１０４】
（３）クリンプ数：顕微鏡を使用し、１０ｍｍ範囲内のフィラメントクリンプの個数を直接測定した。
【０１０５】
（４）ボンディング率（％）：エンボシングパターンの陽刻部分であり、熱が伝達されて不織布がボンディングされる部分の百分率を意味する。
【０１０６】
（５）ＭＤ剛軟度（ｍｍ）：不織布積層体サンプルを４５°傾度であるテスター器で測定するとき、傾斜面と接触するときの反り距離を測定した。ＭＤ剛軟度が小さいほど柔軟性にすぐれるということを意味する。
【０１０７】
（６）ＯＰＵ：Oil Pick Upの略語であり、親水剤が不織布積層体に塗られる量を、全体重量に対する百分率で計算して求めた。
【０１０８】
（７）水の吸収速度：ＥＤＡＮＡ １５０．５（０２）により、不織布積層体に人工排尿を落としたとき、前記人工排尿が不織布積層体を通過する時間をセンサで測定した。
【０１０９】
【表３】
2021518886.tif 000007
【０１１０】
前記表３を参照すれば、実施例１〜６で製造されたそれぞれの捲縮型複合纎維の不織布を４枚ずつ積層して製造した不織布積層体は、比較例１〜５で製造されたそれぞれの捲縮型複合纎維の不織布を４枚ずつ積層して製造した不織布積層体対比で、均一度は、いずれも３％以下と良好であり、厚みが厚く、クリンプ数が多く、ＭＤ（machine direction）剛軟度は、小さく、ＯＰＵは、互いに類似しており、水の吸収速度が迅速であるということが分かった。
【０１１１】
本明細書に記載の実施形態は、限定の目的ではなく、説明的な意味でのみ考慮されるべきであることを理解されたい。各実施形態内の特徴または態様の説明は、通常、他の実施形態における他の同様の特徴または態様に利用可能であると見なされるべきである。
【０１１２】
本発明は、図面及び実施例を参照して説明されたが、それらは、例示的なものに過ぎず、本技術分野の当業者であるならば、それらから多様な変形、及び均等な他の具現例が可能であるという点を理解するであろう。従って、本発明の真の技術的保護範囲は、特許請求の範囲の技術的思想によって定められるものである。
【図１】
2021518886.tif 000009
【図２】
2021518886.tif 000010
【図３】
2021518886.tif 000011
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
第１プロピレン系重合体成分と第２プロピレン系重合体成分とを含む捲縮型複合纎維の不織布であって、
前記第１プロピレン系重合体成分及び前記第２プロピレン系重合体成分は、示差走査熱量計（ＤＳＣ）で測定される前記第２プロピレン系重合体成分の融点が、前記第１プロピレン系重合体成分の融点より、３０℃以上高く、前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、前記第１プロピレン系重合体成分／前記第２プロピレン系重合体（重量比）で表示される成分比が、５０／５０ないし１０／９０である捲縮型複合纎維の不織布。
【請求項２】
前記第１プロピレン系重合体成分及び前記第２プロピレン系重合体成分は、それぞれ互いに独立して、プロピレン単独重合体、プロピレン・エチレン共重合体、ポリプロピレンにエチレンが共重合されたエラストマー系ランダム共重合体、プロピレン・エチレン・ブチレン三元重合体、またはそれらの組み合わせを含む、請求項１に記載の捲縮型複合纎維の不織布。
【請求項３】
前記不織布は、炭素数５ないし２５の脂肪酸アミドを、前記不織布全体重量対比で、０．０１ないし３重量％の含量でさらに含む、請求項１に記載の捲縮型複合纎維の不織布。
【請求項４】
前記不織布は、エンボシング部及び非エンボシング部を含み、前記エンボシング部は、オープンエンボシングタイプであり、同一でもあったり、異なったりする間隔で、連続して配列された複数個の単位エンボシングパターン部を含む、請求項１に記載の捲縮型複合纎維の不織布。
【請求項５】
前記単位エンボシングパターン部に含まれたそれぞれのエンボシングパターンは、面積が０．２ないし０．７ｍｍ２である、請求項４に記載の捲縮型複合纎維の不織布。
【請求項６】
前記不織布は、ボンディング率が１３％以下である、請求項４に記載の捲縮型複合纎維の不織布。
【請求項７】
前記捲縮型複合纎維は、モノ型、芯鞘型、サイドバイサイド型またはサンドイッチ型の複合纎維である、請求項１に記載の捲縮型複合纎維の不織布。
【請求項８】
前記不織布は、スパンボンド不織布である、請求項１に記載の捲縮型複合纎維の不織布。
【請求項９】
少なくとも２層以上の層構成を有する不織布積層体であり、そのうち少なくともなくとも１層が請求項１ないし８のうちいずれか１項に記載の捲縮型複合纎維の不織布である不織布積層体。
【請求項１０】
前記不織布は、スパンボンド不織布であり、前記スパンボンド不織布４枚が積層されてなるものであり、均一度（ＣＶ％）が３％以下である、請求項９に記載の不織布積層体。
【請求項１１】
前記不織布積層体は、厚みが０．０２ｍｍ以上であり、クリンプ数が１０個／１０ｍｍ以上であり、ボンディング率が１３％以下であり、各エンボシングパターンのボンディング領域のＭＤ剛軟度が５０ｍｍ以下である、請求項１０に記載の不織布積層体。
【請求項１２】
請求項９ないし１１のうちいずれか１項に記載の不織布積層体を含む物品。
【請求項１３】
前記物品は、おむつ、吸収用品、排便用品、支持層またはトップシートである、請求項１２に記載の物品。
【請求項１４】
前記物品がおむつである場合、前記不織布積層体は、親水剤含浸量（ＯＰＵ）が０．７％以下であり、前記不織布積層体が前記おむつのトップシート層に適用されたとき、 前記物品は、３ｓｅｃ以下の 水の吸収速度を有する、請求項１３に記載の物品。
【手続補正２】
【補正対象書類名】明細書
【補正対象項目名】０００９
【補正方法】変更
【補正の内容】
【０００９】
本発明の一側面は、
第１プロピレン系重合体成分と第２プロピレン系重合体成分とを含む捲縮型複合纎維の不織布であって、前記第１プロピレン系重合体成分及び前記第２プロピレン系重合体成分は、示差走査熱量計（ＤＳＣ）で測定される前記第２プロピレン系重合体成分の融点が、前記第１プロピレン系重合体成分の融点より３０℃以上高く、前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、前記第１プロピレン系重合体成分／前記第２プロピレン系重合体（重量比）で表示される成分比が、５０／５０ないし１０／９０である捲縮型複合纎維不織布を提供する。
【手続補正３】
【補正対象書類名】明細書
【補正対象項目名】００３０
【補正方法】変更
【補正の内容】
【００３０】
前記第１プロピレン系重合体成分及び前記第２プロピレン系重合体成分は、（ｉ）示差走査熱量計（ＤＳＣ）で測定される前記第２プロピレン系重合体成分の融点が、前記第１プロピレン系重合体成分の融点より３０℃以上高く、（ｉｉ）前記第１プロピレン系重合体成分と前記第２プロピレン系重合体成分との、ＡＳＴＭ Ｄ１２３８によって測定される溶融指数（ＭＦＲ：測定温度２３０℃、荷重２．１６ｋｇ）の比（第２成分／第１成分）が１．７以上であり、（ｉｉｉ）前記第１プロピレン系重合体成分／前記第２プロピレン系重合体（重量比）で表示される成分比が、５０／５０ないし１０／９０である。
【手続補正４】
【補正対象書類名】明細書
【補正対象項目名】００３１
【補正方法】変更
【補正の内容】
【００３１】
例えば、前記第２プロピレン系重合体成分の融点は、前記第１プロピレン系重合体成分の融点より、３０℃ないし６０℃、または３０℃ないし１００℃も高い。
【手続補正５】
【補正対象書類名】明細書
【補正対象項目名】００４２
【補正方法】変更
【補正の内容】
【００４２】
前記第２プロピレン系重合体成分の融点は、１２０ないし１７５℃の範囲でもあり、前記第１プロピレン系重合体成分の融点は、１１０ないし１５５℃の範囲でもある。また、前述の２成分の融点差は、前述のように、３０℃以上、３０℃ないし６０℃、または３０℃ないし１００℃の範囲でもある。
【国際調査報告】
2021518886.tif 000012
2021518886.tif 000013
2021518886.tif 000014